(57)【要約】  缶エンドに適したアルミニウム合金材として、高強度で且つ強度の異方性が小さく、低い耳率を有する缶エンド用アルミニウム合金板、及び該アルミニウム合金板を低コストで製造する方法を提供する。ｍａｓｓ％で、Ｓｉ：０．０１％以上０．２％以下、Ｆｅ：０．０１％以上０．３５％以下、Ｃｕ：０．０１％以上０．１５％以下、Ｍｎ：０．２％以上０．５％未満、Ｍｇ：４．０％以上５．５％未満を含有し、残部Ａｌ及び不可避的不純物からなる合金鋳塊に４５０℃以上５３０℃以下で０．５時間以上１５時間以内の均質化処理を施した後、熱間圧延を施すにあたり、熱間仕上げ圧延の総圧下率が８８％以上９４％以下、かつ最終パスでの歪み速度を６０ｓｅｃ−１以上１３０ｓｅｃ−１以下、終了温度を３１０℃以上３７０℃以下となるように行い、その後、最終板厚まで焼鈍を施すことなく、８４％以上９４％以下の冷間圧延率にて最終板厚とする。【特許請求の範囲】
【請求項１】
ｍａｓｓ％で、Ｓｉ：０．０１％以上０．２％以下、Ｆｅ：０．０１％以上０．３５％以下、Ｃｕ：０．０１％以上０．１５％以下、Ｍｎ：０．２％以上０．５％未満、Ｍｇ：４．０％以上５．５％未満を含有し、残部Ａｌ及び不可避的不純物からなるアルミニウム合金から構成され、塗装焼付け後において、圧延方向に対して０°、４５°、９０°方向に引張試験をしたときの耐力の最小値が３２０Ｎ／ｍｍ２以上３７０Ｎ／ｍｍ２以下、かつ、引張強さの最大値と最小値の差が２５Ｎ／ｍｍ２以下であって、耳率が７％未満であることを特徴とする缶エンド用アルミニウム合金板。
【請求項２】
前記アルミニウム合金の鋳塊に４５０℃以上５３０℃以下で０．５時間以上１５時間以内の均質化処理を施した後、熱間圧延を施すにあたり、熱間仕上げ圧延の総圧下率が８８％以上９４％以下、かつ最終パスでの歪み速度を６０ｓｅｃ−１以上１３０ｓｅｃ−１以下、終了温度を３１０℃以上３７０℃以下となるように行い、その後、最終板厚まで焼鈍を施すことなく、８４％以上９４％以下の冷間圧延率にて最終板厚とすることを特徴とする請求項１記載の缶エンド用アルミニウム合金板。
【請求項３】
タンデム式熱間仕上げ圧延機により前記熱間仕上げ圧延を施すことを特徴とする請求項１又は２記載の缶エンドアルミニウム合金板。
【請求項４】
ｍａｓｓ％で、Ｓｉ：０．０１％以上０．２％以下、Ｆｅ：０．０１％以上０．３５％以下、Ｃｕ：０．０１％以上０．１５％以下、Ｍｎ：０．２％以上０．５％未満、Ｍｇ：４．０％以上５．５％未満を含有し、残部Ａｌ及び不可避的不純物からなる合金鋳塊に４５０℃以上５３０℃以下で０．５時間以上１５時間以内の均質化処理を施した後、熱間圧延を施すにあたり、熱間仕上げ圧延の総圧下率が８８％以上９４％以下、かつ最終パスでの歪み速度を６０ｓｅｃ−１以上１３０ｓｅｃ−１以下、終了温度を３１０℃以上３７０℃以下となるように行い、その後、最終板厚まで焼鈍を施すことなく、８４％以上９４％以下の冷間圧延率にて最終板厚とすることにより、塗装焼付け後において、圧延方向に対して０°、４５°、９０°方向に引張試験をしたときの耐力の最小値が３２０Ｎ／ｍｍ２以上３７０Ｎ／ｍｍ２以下、かつ、引張強さの最大値と最小値の差が２５Ｎ／ｍｍ２以下であって、耳率が７％未満である合金板を製造することを特徴とする缶エンド用アルミニウム合金板の製造方法。
【請求項５】
タンデム式熱間仕上げ圧延機により前記熱間仕上げ圧延を施すことを特徴とする請求項４記載の缶エンドアルミニウム合金板の製造方法。
【発明の詳細な説明】
【技術分野】
【０００１】
本発明は、飲料缶等の缶エンドに使用されるアルミニウム合金板及びその製造方法に関するものである。
【背景技術】
【０００２】
缶エンド用アルミニウム合金としては、強度や成形性の観点から、従来よりＪＩＳ５０８２合金（Ａｌ−４．５Ｍｇ合金）、５１８２合金（Ａｌ−４．５Ｍｇ−０．３５Ｍｎ合金）、或いは５０５２合金（Ａｌ−２．５Ｍｇ−０．２５Ｃｒ合金）などのＡｌ−Ｍｇ系合金が広く用いられている。そして、ビール缶や炭酸飲料缶などの内圧（正の内圧：いわゆる陽圧）の加わる缶の缶エンド材としては、耐圧強度の観点から、これらのうちでも、特に強度を有する５１８２合金材が多用されている。【０００３】
この缶エンドの製造は、所定の缶エンド用アルミニウム合金板から円形の缶エンド素板を打ち抜き、これを成形して作られる。まず、缶エンド用アルミニウム合金板は、所定の合金組成の鋳塊を均質化処理し、これを熱間圧延、冷間圧延、中間焼鈍、最終冷間圧延の工程を経て、厚さ０．２〜０．３ｍｍのＡｌ合金板とし、更にこの板を塗装焼付して焼付塗装コイルとする。次に、缶エンドの成形は、前記の焼付塗装コイルを用いてシェル工程（焼付塗装板コイルからエンドの形に打ち抜き、外周部を形成）、カーリング工程（外周部の縁を内側に曲げる）、コンバージョンプレス工程（内側パネルに凹凸部、スコア、リベット等の加工を行う）を経て、最終の缶エンドとされる。【０００４】
缶エンドを缶ボディに取り付けるにあたっては、缶ボディの縁部に缶エンドを巻き締め加工する必要があるが、缶エンド材の深絞り耳率が高い場合、この巻き締め加工において、巻き締め不良が生じるおそれがある。具体的には、アルミニウム合金板の耳率が高い場合、成形された缶エンド体のカール部の高さ（カールハイト）が円周方向にて均一とはならない。カールハイトが円周方向で不均一になってしまうと、缶ボディとの巻き締める際に、カールハイトが部分的に高い箇所にて缶ボディ体と点接触してしまい、カールハイトが低い箇所では、十分な巻き締めがなされない不具合が生じてしまう。そのため、缶エンド用アルミニウム合金板には、出来るだけ耳率の低いことが要求されている。【０００５】
近年、飲料缶のコストダウンの必要性から缶エンド用アルミニウム合金板については、薄肉化が進んでおり、前記アルミニウム合金板の高強度化が望まれている。高強度化に伴い、缶エンド用アルミニウム合金板として更に要求される特性としては、前記の耳率の低いこと、及び、強度の異方性、例えば圧延方向に対して０°、４５°、９０°の各方向の引張強さの最大値と最小値の差が小さいことが挙げられる。缶エンドの製造工程は前記の通りであるが、この中でもリベット成形は、前記缶エンドの製造工程で適用されるその他の成形加工と比較して過酷な加工であり、強度の異方性が大きい場合、加工に伴う材料の変形が円周方向にて均一とはならず、局所的な変形により割れが生じる不具合を招く。仮に割れが生じなかったとしても加工後のリベット部の寸法が円周方向にて均一とはならず、後にタブをリベット部に固定する際に、正しく固定されず、その結果、開缶不良に繋がる等の不具合を招く場合がある。【０００６】
一方、上記の特性を有する缶エンド用アルミニウム合金板の製造方法としては、環境負荷軽減の要求も高まる中で、中間焼鈍工程の省略も望まれており、その検討もなされている。中間焼鈍を省略する工程は、中間焼鈍を施す工程に比べると、前記のコストダウンや環境負荷軽減の観点で有利であるとともに、冷間圧延率を高く設定しやすいため、高強度化が可能である。このため、日本国外の缶エンド材では、中間焼鈍を省略した工程が多用されている。しかしながら、中間焼鈍を省略した工程の場合、中間焼鈍の熱処理条件（温度、時間）や中間焼鈍前までの冷間圧延率、中間焼鈍後の冷間圧延率の変更等による耳制御は適用できないため、耳率の制御が制限されてしまう。【０００７】
このような中間焼鈍工程を省略した缶エンド用アルミニウム合金板としては、例えば特許文献１、２に示されるようなものが提案されている。また、中間焼鈍工程を省略した缶ボディ用アルミニウム合金板としては、例えば特許文献３に示されるようなものが提案されている。
【先行技術文献】
【特許文献】
【０００８】
【特許文献１】特開２００３−１２９２９３号公報
【特許文献２】特開２０１１−０５２２９０号公報
【特許文献３】特開２００６−８９８２８号公報
【発明の概要】
【発明が解決しようとする課題】
【０００９】
特許文献１においては、合金組成と製造条件の最適化とにより、リベット成形性やスコア加工性、耐ブローアップ性に優れるアルミニウム合金板が提案されている。しかし、実施例の耐力は最大で３１８Ｎ／ｍｍ２であり、薄肉化の要求に応えるだけの缶エンド材の強度としては十分ではない。また、耳率の制御に関しても全く配慮されていない。【００１０】
特許文献２においては、合金組成と耳率、強度、製造条件等を規定した缶エンド用アルミニウム合金板が提案されており、熱間圧延工程に関しては、粗熱間圧延工程におけるパス毎の圧延率、圧延温度と時間、熱間仕上げ圧延工程の終了温度、冷却速度についての条件は記載されている。しかし、熱間仕上げ圧延工程における圧下率や歪み速度については全く記載がなく、耳制御の観点では未だ改善の余地を残していた。【００１１】
一方、特許文献３においては、熱間仕上げ圧延工程における圧下率や歪み速度についての記載はあるものの、ボトル形状の飲料缶に用いられるアルミニウム合金板に関するものである。従って、缶エンド用のアルミニウム合金板とは合金組成、均質化処理条件も異なるため、これをそのまま缶エンド用アルミニウム合金板に直ちに適用することは困難である。【００１２】
本発明は前記課題に鑑みてなされたものであり、缶エンドに適したアルミニウム合金材として、高強度で且つ強度の異方性が小さく、低い耳率を有する缶エンド用アルミニウム合金板、及び該アルミニウム合金板を低コストで製造する方法を提供することを目的とする。
【課題を解決するための手段】
【００１３】
本発明者らは、高強度で且つ強度の異方性が小さく、低い耳率を有する缶エンド用アルミニウム合金板を低コストで提供すべく、中間焼鈍を省略した工程における耳制御に関して鋭意研究した結果、アルミニウム合金の組成を適切に調整すると、最終板の耳率及び強度の異方性が低下傾向になることを見出した。また、熱間圧延工程における熱間仕上げ圧延工程の条件を適正に調整することで、最終板の耳率及び強度の異方性を容易に制御できることを見出した。本発明者らは、本知見を下に、缶エンド用として好適な本発明を完成させるに至った。【００１４】
すなわち、  本発明の缶エンド用アルミニウム合金板は、ｍａｓｓ％で、Ｓｉ：０．０１％以上０．２％以下、Ｆｅ：０．０１％以上０．３５％以下、Ｃｕ：０．０１％以上０．１５％以下、Ｍｎ：０．２％以上０．５％未満、Ｍｇ：４．０％以上５．５％未満を含有し、残部Ａｌ及び不可避的不純物からなるアルミニウム合金から構成され、塗装焼付け後において、圧延方向に対して０°、４５°、９０°方向に引張試験をしたときの耐力の最小値が３２０Ｎ／ｍｍ２以上３７０Ｎ／ｍｍ２以下、かつ、引張強さの最大値と最小値の差が２５Ｎ／ｍｍ２以下であって、耳率が７％未満であることを特徴とする。【００１５】
また、本発明の缶エンド用アルミニウム合金板の製造方法は、ｍａｓｓ％で、Ｓｉ：０．０１％以上０．２％以下、Ｆｅ：０．０１％以上０．３５％以下、Ｃｕ：０．０１％以上０．１５％以下、Ｍｎ：０．２％以上０．５％未満、Ｍｇ：４．０％以上５．５％未満を含有し、残部Ａｌ及び不可避的不純物からなる合金鋳塊に４５０℃以上５３０℃以下で０．５時間以上１５時間以内の均質化処理を施した後、熱間圧延を施すにあたり、熱間仕上げ圧延の総圧下率が８８％以上９４％以下、かつ最終パスでの歪み速度を６０ｓｅｃ−１以上１３０ｓｅｃ−１以下、終了温度を３１０℃以上３７０℃以下となるように行い、その後、最終板厚まで焼鈍を施すことなく、８４％以上９４％以下の冷間圧延率にて最終板厚とすることにより、塗装焼付け後において、圧延方向に対して０°、４５°、９０°方向に引張試験をしたときの耐力の最小値が３２０Ｎ／ｍｍ２以上３７０Ｎ／ｍｍ２以下、かつ、引張強さの最大値と最小値の差が２５Ｎ／ｍｍ２以下であって、耳率が７％未満である合金板を製造することを特徴とする。
【発明の効果】
【００１６】
本発明に係るアルミニウム合金板によれば、中間焼鈍工程を省略したにもかかわらず、高強度で且つ異方性が小さく、耳率の低い缶エンド用アルミニウム合金板を提供することが可能になる。また、本発明に係る製造方法によれば、中間焼鈍工程を省略しても、アルミニウム合金板の強度、異方性及び耳率を容易に制御することが可能になる。
【発明を実施するための形態】
【００１７】
以下、本発明の缶エンド用アルミニウム合金板及びその製造方法について詳細に説明する。
［Ａ．缶エンド用アルミニウム合金板］
本発明の缶エンド用アルミニウム合金板は、所定の合金組成、塗装焼付け後の耐力及び耳率を有する。以下に、これらについて順に説明する。
【００１８】
［Ａ−１．アルミニウム合金の組成］
アルミニウム合金は、ｍａｓｓ％で、Ｓｉ：０．０１％以上０．２％以下、Ｆｅ：０．０１％以上０．３５以下、Ｃｕ：０．０１％以上０．１５％以下、Ｍｎ：０．２％以上０．５％未満、Ｍｇ：４．０％以上５．５％未満を含有し、残部Ａｌ及び不可避的不純物から構成される。以下において、各成分の限定理由について説明する。
【００１９】
（Ｓｉ：０．０１％以上０．２％以下）
Ｓｉは精錬前のアルミ原材料中から存在する不可避的不純物成分であり、Ａｌ（Ｆｅ、Ｍｎ）Ｓｉ系化合物、Ｍｇ２Ｓｉ等の第２相粒子形成に影響を及ぼす。Ｓｉ量が０．０１％未満ではアルミ原材料の製造コストが過大となり、一方０．２％を超えれば、上記の第２相粒子の生成と粗大化が生じ、熱間圧延工程における立方体方位の成長を抑制し耳率の悪化や、リベット成形時に割れが生じる等の成形性の低下を招くおそれがある。そこで、Ｓｉ量は０．０１％以上０．２％以下の範囲内とした。好ましくは、０．０５％以上０．２％以下の範囲内である。
【００２０】
（Ｆｅ：０．０１％以上０．３５％以下）
ＦｅはＳｉと同様に精錬前のアルミ原材料中から存在する不可避的不純物成分であり、Ａｌ（Ｆｅ、Ｍｎ）Ｓｉ系化合物等の第２相粒子形成に影響を及ぼす。Ｆｅ量が０．０１％未満ではアルミ原材料の製造コストが過大となり、一方０．３５％を超えれば、上記の第２相粒子の生成と粗大化が生じ、熱間圧延工程における立方体方位の成長を抑制し耳率の悪化や、リベット成形時に割れが生じる等の成形性の低下を招くおそれがある。そこで、Ｆｅ量は０．０１％以上０．３５％以下の範囲内とした。好ましくは、０．０５％以上０．３５％以下の範囲内である。
【００２１】
（Ｃｕ：０．０１％以上０．１５％以下）
Ｃｕは強度向上と熱処理時の材料軟化を抑制するために有効な元素である。Ｃｕ量が０．０１％未満では十分な効果が得られず、一方０．１５％を超えれば、強度が高くなり過ぎてリベット成形時に割れが生じる等の低下を招くおそれがある。そこで、Ｃｕ量は０．０１％以上０．１５％以下の範囲内とした。好ましくは、０．０３％以上０．１５％以下の範囲内である。
【００２２】
（Ｍｎ：０．２％以上０．５％未満）
Ｍｎは強度向上と熱処理時の材料軟化を抑制するために有効な元素であり、Ａｌ（Ｆｅ、Ｍｎ）Ｓｉ系化合物等の第２相粒子形成に影響を及ぼす。Ｍｎ量が０．２％未満では十分な効果が得られず、一方０．５％以上では、上記の第２相粒子の生成と粗大化が生じ、熱間圧延工程における立方体方位の成長を抑制し耳率の悪化や、強度が高くなり過ぎてリベット成形時に割れが生じる等の成形性の低下を招くおそれがある。そこで、Ｍｎ量は０．２％以上０．５％未満の範囲内とした。好ましくは、０．３％以上０．５％未満の範囲内である。
【００２３】
（Ｍｇ：４．０％以上５．５％未満）
Ｍｇはそれ自体の固溶硬化による強度向上に有効であるばかりでなく、Ｓｉと共にＭｇ２Ｓｉ等の第２相粒子形成に影響を及ぼす。また、冷間圧延時に導入される転位との相互作用に基づく加工硬化による強度向上を期待することができ、従ってＭｇは缶エンド用アルミニウム合金として必要な強度を付与するために不可欠な元素である。Ｍｇ量が４．０％未満ではその効果が十分に得られず、一方５．５％以上では、熱間加工性が悪くなるため生産性の低下を招き、また、強度が高くなり過ぎてリベット成形時に割れ生じる等の成形性の低下を招くおそれがある。更には、熱間圧延工程における立方体方位の成長を抑制し耳率の悪化を招くおそれがある。そこで、Ｍｇ量は４．０％以上５．５％未満の範囲内とした。好ましくは、４．２％以上５．２％以下の範囲内である。
【００２４】
（他の元素）
以上の各元素の他は、基本的にはＡｌおよび不可避的不純物とすれば良いが、通常アルミニウム合金に添加される上記以外の元素も、特性に大きな影響を与えない範囲内で許容される。例えば、鋳造時の微細化剤として添加されるＴｉやＢは、Ｔｉ単独では０．１％以下、またＴｉとＢを同時に添加する場合はそれぞれ０．１％以下、０．０１％以下であれば支障はなく、また強度向上のために添加されることがあるＣｒやＶ、Ｚｒは、それぞれ０．１％以下、Ｚｎは０．４％以下であれば特に問題はない。
【００２５】
［Ａ−２．耐力及び引張強さ］
塗装焼付け後の耐力及び引張強さは、アルミニウム合金板を缶エンドとして使用する際、耐圧強度及びリベット成形性に影響する。圧延された材料には強度異方性、即ち、圧延方向に対して０°、４５°、９０°方向の各方向に引張試験をしたときの各方向の強度には差があり、本発明における缶エンド用アルミニウム合金板においても、圧延方向（０°方向）に対して９０°方向の強度が最も高く、次いで０°方向、４５°方向の強度が最も低くなる事が多い。このような強度異方性を持つアルミニウム合金板を缶エンドに適用した場合、缶エンドに内圧が加わったときには強度の低い方向から優先的に変形し、バックリングに至る場合が多い。また、強度異方性が大きい場合には、リベット成形時の加工に伴う材料の変形が円周方向にて均一とはならず、局所的な変形により割れが生じる不具合を招く。仮に割れが生じなかったとしても加工後のリベット部の寸法が円周方向にて均一とはならず、後にタブをリベット部に固定する際に、正しく固定されず、その結果、開缶不良に繋がる等の不具合を招く場合がある。従って、本発明における缶エンド用アルミニウム合金板においては、耐圧強度を満足する観点より、塗装焼付け後の圧延方向に対して０°、４５°、９０°方向に引張応力を加えた際の耐力の最小値を規定し、また、リベット成形性を満足する観点より、圧延方向に対して０°、４５°、９０°方向に引張応力を加えた際の引張強さの最大値と最小値の差を規定する。
【００２６】
（塗装焼付け後における圧延方向に対して０°、４５°、９０°方向に引張応力を加えた際の耐力（３２０Ｎ／ｍｍ２以上３７０Ｎ／ｍｍ２以下））
塗装焼付け後の耐力の最小値が３２０Ｎ／ｍｍ２未満では、内圧が加わる陽圧缶用缶エンドに適用した場合に、要求される耐圧強度を満たし得ない場合があり、特に缶エンドを従来よりも薄肉化した場合には、缶エンドが内圧に耐えられなくなってしまうおそれがある。一方、塗装焼付け後の耐力が３７０Ｎ／ｍｍ２を超えれば、缶エンドの成形時、特にリベット部の成形時に割れが多発してしまうおそれがある。更には、缶エンドのシンク部が内圧により反転した際に割れが生じ易くなってしまう場合もある。そこで、塗装焼付け後の耐力は３２０Ｎ／ｍｍ２以上３７０Ｎ／ｍｍ２以下の範囲内とした。
【００２７】
（塗装焼付け後における圧延方向に対して０°、４５°、９０°方向に引張応力を加えた際の引張強さの最大値と最小値の差（２５Ｎ／ｍｍ２以下））
塗装焼付け後の引張強さの最大値と最小値の差は、アルミニウム合金板を缶エンドとして使用する際、リベット成形性に影響する。塗装焼付け後の引張強さの最大値と最小値の差が２５Ｎ／ｍｍ２を超えれば、リベット成形時、加工に伴う材料の変形が円周方向にて均一とはならず、局所的な変形により割れが生じる不具合を招く。仮に割れが生じなかったとしても加工後のリベット部の寸法が円周方向にて均一とはならず、後にタブをリベット部に固定する際に、正しく固定されず、その結果、開缶不良に繋がる等の不具合を招く場合がある。そこで、塗装焼付け後の引張強さの最大値と最小値の差は、２５Ｎ／ｍｍ２以下とした。
【００２８】
［Ａ−３．耳率（７％未満）］
耳の発生は、缶エンドと缶ボディとの巻き締め性に影響する。前述の通り、缶エンドを缶ボディに取り付けるにあたっては、缶ボディの縁部に缶エンドを巻き締め加工する必要があるが、缶エンド材の深絞り耳率が高い場合、この巻き締め加工において、巻き締め不良が生じるおそれがある。具体的には、アルミニウム合金板の耳率が高い場合、成形された缶エンド体のカール部の高さ（カールハイト）が円周方向にて均一とはならない。カールハイトが円周方向で不均一になってしまうと、缶ボディ体との巻き締める際に、カールハイトが部分的に高い箇所にて缶ボディ体と点接触してしまうため、カールハイトが低い箇所では、十分な巻き締めがなされない不具合が生じてしまう。そのため、缶エンド用アルミニウム合金板には、出来るだけ耳率の低いことが要求されている。この耳率は、アルミニウム合金板を絞りカップを成形した後、圧延方向に対してカップ高さを測定し、次式（１）より算出したものである。
耳率（％）＝［｛（４５°耳の平均値）−（０°−９０°耳の平均値）｝／（４５°耳及び０°−９０°耳の平均値の最小値）］×１００・・・（１）
【００２９】
ここで、４５°耳とは、４５°位置、１３５°位置、２２５°位置及び３１５°位置の耳高さ、０°−９０°耳とは、０°位置、９０°位置、１８０°位置及び２７０°位置の耳高さをそれぞれ意味し、０°、９０°位置と４５°位置を比較して０°、９０°位置が高い場合をマイナス、４５°位置が高い場合をプラスで表すものとする。
【００３０】
耳率が７％以上では、缶ボディとの巻き締め加工において巻き締め不良が生じるおそれがある。従って、本発明に係る缶エンド用アルミニウム合金板では、耳率を７％未満と規定する。
【００３１】
［Ｂ．缶エンド用アルミニウム合金板の製造方法］
次に、本発明の缶エンド用アルミニウム合金板の製造方法について詳述する。本発明の缶エンド用アルミニウム合金板は、鋳造工程、均質化処理工程、熱間圧延工程、及び冷間圧延工程によって製造される。以下、製造工程毎に詳述する。
【００３２】
［Ｂ−１．鋳造工程］
まず、上述の合金組成を有するアルミニウム合金溶湯は、常法に従ってＤＣ鋳造（半連続鋳造）される。鋳造速度は、特に規定するものではないが、３０ｍｍ／ｍｉｎ以上６０ｍｍ／ｍｉｎの範囲内であれば特に問題はない。
【００３３】
［Ｂ−２．均質化処理工程（４５０℃以上５３０℃以下で０．５時間以上１５時間以内の均質化処理）］
ＤＣ鋳造により得られた鋳塊は、均質化処理が施される。均質化処理は、鋳塊の偏析を均質化する目的で行なわれるとともに、後の熱間圧延工程での再結晶挙動に影響する。均質化処理の温度が４５０℃未満では、十分な均質化の効果が得られず、また、金属間化合物の分布状態が微細で密となり、後の熱間圧延工程での再結晶を阻害するとともに、熱間仕上げ圧延後の材料の再結晶化に必要な温度の確保が困難となってしまう。その結果、最終板の４５°耳が強くなり過ぎてしまい、それと共に最終板の強度異方性が大きくなり過ぎてしまうおそれがある。一方、５３０℃を超えれば、局所的な溶融が発生して表面品質が低下してしまい、また、粗大な金属間化合物を生成、成長させてしまうため、リベット成形時に割れが生じる等の成形性の低下を招くおそれがある。均質化処理の保持時間が０．５時間未満では、均質化処理の効果を確実に得ることが出来ず、１５時間を超えれば、金属間化合物を成長させてしまうため、リベット成形時に割れが生じる等の成形性の低下を招くおそれがある。
【００３４】
［Ｂ−３．熱間圧延工程（熱間仕上げ圧延の総圧下率を８８％以上９４％以下、且つ最終パスでの歪み速度を６０ｓｅｃ−１以上１３０ｓｅｃ−１以下、終了温度を３１０℃以上３７０℃以下）］
均質化処理後には、直ちに、或いは一旦冷却後に再加熱して、熱間圧延を開始する。熱間圧延においては、リバース式熱間粗圧延機を用いて熱間粗圧延を行った後、３段または４段のタンデム式熱間仕上げ圧延機を用いて熱間仕上げ圧延を行う。
【００３５】
熱間粗圧延は、前述のようにリバース式熱間粗圧延機を用いて熱間粗圧延を施すが、材料温度の低下、高温保持による更なる金属間化合物の核生成、成長を抑えるため、できるだけ短時間に圧延を施し、次工程となる熱間仕上げ圧延に移行させることが望ましい。この熱間粗圧延の開始温度は特に限定しないが、前記均質化処理温度（４６０℃以上５３０℃以下）との関係から、通常は４３０℃以上５３０℃以下の範囲内であれば特に問題はない。また、熱間粗圧延終了温度は、次の熱間仕上げ圧延の終了温度（３１０℃以上３７０℃以下）との関係から、４００℃以上４８０℃以下の範囲内であれば特に問題はない。
【００３６】
熱間仕上げ圧延は、熱間粗圧延板に３段または４段のタンデム式熱間仕上げ圧延機を用いて、総圧下率８８％以上９４％以下、且つ最終パスでの歪み速度を６０ｓｅｃ−１以上１３０ｓｅｃ−１以下、終了温度を３１０℃以上３７０℃以下となるように施す。
【００３７】
熱間仕上げ圧延を３段または４段のタンデム圧延機を用いて行うのは、パス間の滞留時間が短いため、パス間の材料回復及び再結晶が抑制されることによって、熱間仕上げ圧延後の状態で、立方体方位再結晶核のベースとなるＳ方位を適度に発達させることができるためであり、その後の再結晶における立方体方位の生成を促進させるためである。一方、リバース式圧延機の場合では、パス間の滞留時間が長いため、パス間の材料回復及び再結晶が促進し、熱間仕上げ圧延後の状態でＳ方位の発達が不足し、その後の再結晶における立方体方位の生成が抑制され、最終板で４５°耳が強くなり過ぎてしまい、それと共に最終板の強度異方性が大きくなり過ぎてしまうおそれがある。
【００３８】
また、熱間仕上げ圧延の総圧下率が８８％未満では、圧下量の不足による材料への歪み導入量の過小、加工発熱の不足によって、熱間仕上げ圧延終了後の材料の再結晶化を阻害するおそれがある。更に、熱間仕上げ圧延後のＳ方位の発達が不足し、その後の再結晶における立方体方位の生成が抑制され、最終板で４５°耳が強くなり過ぎてしまう。また、それと共に最終板の強度異方性が大きくなり過ぎてしまうおそれがある。一方、総圧下率が９４％を超えれば、粗大な金属間化合物の周囲からの比較的ランダムな方位の再結晶組織の生成が促進され、相対的に立方体方位の生成が抑制され、最終板で４５°耳が強くなり過ぎてしまい、それと共に最終板の強度異方性が大きくなり過ぎてしまうおそれがある。更には、加工発熱が過大となり材料温度が高くなり過ぎて、圧延ロールと材料との間で凝着が生じ、材料表面が劣化してしまうおそれがある。
【００３９】
最終パスでの歪み速度が６０ｓｅｃ−１未満では、熱間仕上げ圧延後の再結晶における立方体方位の発達が不十分となり、最終板で４５°耳が強くなり過ぎてしまい、それと共に最終板の強度異方性が大きくなり過ぎてしまうおそれがある。一方、最終パスでの歪み速度が１３０ｓｅｃ−１を超えれば、総圧下率が高すぎた場合と同様に、やはり立方体方位の発達が不十分となり、最終板で４５°耳が強くなり過ぎてしまい、それと共に最終板の強度異方性が大きくなり過ぎてしまうおそれがある。
【００４０】
熱間仕上げ圧延の終了温度が３１０℃未満では、熱間仕上げ圧延終了後に材料全体に再結晶化が十分になされず、最終板で４５°耳が高くなり過ぎると共に最終板の強度異方性が大きくなり過ぎてしまうおそれがあり、更には、強度が過剰となり、リベット成形時に割れが生じる等の成形性の低下を招く。加えて、冷間圧延工程においてエッジ割れが発生する場合もある。一方、熱間仕上げ圧延の終了温度が３７０℃を超えれば、圧延ロールと材料との間で凝着が生じ、表面品質の劣化を招くおそれがある。
【００４１】
［Ｂ−４．冷間圧延工程（８４％以上９４％以下）］
以上のようにして熱間仕上げ圧延を行った後には、その後の巻き取りから冷却の過程において板の保有熱により再結晶（自己再結晶）が生起される。このように再結晶が生起された熱間仕上げ圧延板に対しては、その後、製品となる最終板厚まで冷間圧延を施すが、その間には焼鈍処理を一切施さない。
【００４２】
一般に焼鈍処理の実施は、耳率の制御や強度の調整、また、圧延された材料の回復や再結晶化により圧延加工性の向上、製品の成形性を確保する狙いがあるが、本発明のように成分や製造方法を適切に規定することにより、熱間圧延後、冷間圧延終了までの間の焼鈍工程を省略することが可能となる。
【００４３】
冷間圧延率が８４％未満では、十分な加工硬化が得られず、内圧が加わるアルミニウム合金エンド材として必要な強度を得ることができない。一方、冷間圧延率が９４％を超えれば、４５°耳成分である圧延集合組織が発達し過ぎて４５°耳が強くなり過ぎ、それと共に最終板の強度異方性が大きくなり過ぎてしまうおそれがある。また、材料に導入される転位密度が過剰になって、缶エンドの成形時、特にリベット部の成形時に割れが多発してしまうおそれがある。更には、缶エンドのシンク部が内圧により反転した際に割れが生じ易くなってしまう場合もある。
【００４４】
冷間圧延により所定の製品厚みまで圧延されたアルミニウム合金冷延板については、その後に表面（片面もしくは両面）にエポキシ系或いはビニル系の塗料やＰＥＴ等の樹脂フィルムを塗膜し、塗料の焼付けやフィルムの熱融着のための熱処理（塗膜形成処理）を施して、最終的に缶エンド用アルミニウム合金塗装板とする。ここで、塗膜形成処理の最適な熱処理条件は、塗料や塗膜の種類によって異なるが、熱処理温度は１８０〜２８０℃程度、熱処理時間は１〜６０秒程度とすることが好ましい。なお、実際上は、使用する塗料や塗膜の種類に最適な熱処理条件に応じて、材料の組成や冷間圧延率を調整することにより、塗装板の材料強度を調節することが可能であり、要は最終的に３２０Ｎ／ｍｍ２以上３７０Ｎ／ｍｍ２以下の耐力の塗装板とすれば良い。
【実施例】
【００４５】
次に、本発明を実施例に基づいてさらに詳細に説明するが、本発明はこれらに制限されるものではない。【００４６】
［実施例１：発明例１〜１７及び比較例１〜７］
表１に示す組成のアルミニウム合金をＤＣ鋳造法により鋳造し、得られた鋳塊に対して４９０℃×１時間の均質化処理を施した後、リバース式熱間粗圧延機により熱間粗圧延を行い、さらに４段のタンデム式熱間仕上げ圧延機により熱間仕上げ圧延を施した。熱間粗圧延は、開始温度４８５℃で行った。また、熱間仕上げ圧延は、材料温度４４０℃（±５℃）で開始し、総圧下率９０．７％、最終仕上げパスの圧延速度９０ｓｅｃ−１で行い、材料の出側コイル温度を３４５℃（±５℃）に制御した。その後、最終冷延率９０％にて冷間圧延し、エポキシ系の塗料で塗装し、２６０℃×２０ｓｅｃで焼付け処理を施した。なお、表１の記号Ａ〜Ｑの合金は、本発明の成分組成範囲内のものであり、記号Ｒ〜Ｘは本発明の成分組成範囲から外れている比較例の合金である。
【表１】
2015064290.tif 000002
【００４７】
上記のようにして得られた缶エンド用アルミニウム合金板について、塗装焼付け後の耐力、耳率を評価した。また、上記製法により製作されたアルミニウム合金板を用いてフルフォーム形状の蓋を作製し、巻き締め性とリベット成形性を評価した。そして、外観観察により表面品質について評価した。表２に結果を示す。
【表２】
2015064290.tif 000003
（※１）異方性は、圧延方向に対して、０°、４５°、９０°方向における最大値と最小値の差を示す。【００４８】
以下に評価方法について説明する。【００４９】
（塗装後強度）
ＪＩＳ５号試験片を使用して、圧延方向に対して０°、４５°、９０°方向で引張試験を実施し、０°、４５°、９０°方向における耐力を測定した。耐力の最小値が３２０Ｎ／ｍｍ２以上３７０Ｎ／ｍｍ２以下を合格（○）とし、３２０Ｎ／ｍｍ２未満或いは３７０Ｎ／ｍｍ２を超えるものを不合格（×）とした。なお、以下において、「耐力の最小値」を単に「塗装後耐力」と記す。【００５０】
ＪＩＳ５号試験片を使用して、圧延方向に対して０°、４５°、９０°方向で引張試験を実施し、０°、４５°、９０°方向における引張強さの最大値と最小値の差を測定した。０°、４５°、９０°方向の最大値と最小値の差が２５Ｎ／ｍｍ２以下を合格（○）とし、２５Ｎ／ｍｍ２を超えるものと不合格（×）とした。なお、以下において、「最大値と最小値の差」を単に「異方性」と記す。【００５１】
（耳率）
パンチ径３３ｍｍ、パンチ肩Ｒ１．５ｍｍ、ブランク径５７ｍｍ、しわ押さえ４００ｋｇｆで絞りカップを成形した後、圧延方向に対してカップ高さを測定し、次式（２）より耳率を算出した。
耳率（％）＝［｛（４５°耳の平均値）−（０°−９０°耳の平均値）｝／（４５°耳及び０°−９０°耳の平均値の最小値）］×１００・・・（２）【００５２】
ここで、４５°耳とは、４５°位置、１３５°位置、２２５°位置及び３１５°位置の耳高さを意味し、０°−９０°耳とは、０°位置、９０°位置、１８０°位置及び２７０°位置の耳高さをそれぞれ意味する。また、上記計算式では、４５°耳の場合はプラス（＋）、０−９０°耳の場合はマイナス（−）で表記した。耳率が−７％以上＋７％以下を合格（○）とし、−７％未満或いは＋７％を超えるものを不合格（×）とした。【００５３】
（巻き締め性）
全１０個の蓋を内圧付与により反転させた際に、缶エンドと缶ボディとの巻き締め部外れが生じなかった場合を合格（○）とし、巻き締め外れが一つでも生じた場合を不合格（×）とした。【００５４】
（リベット成形性）
全２０個の蓋を成形後、目視によりリベット部の割れの有無を調べ、割れが無い場合を合格（○）とし、割れが有る場合を不合格（×）とした。【００５５】
（表面品質）
塗装後或いは蓋成形後、目視にて特に問題がないものを良好と判定して合格（○）とし、スジ等の表面欠が生じたものは不良として不合格（×）とした。【００５６】
表２から明らかなように、発明例１〜１７では、アルミニウム合金板の塗装後耐力、異方性、耳率、巻き締め性、リベット成形性、表面品質の全てが合格であった。【００５７】
これに対して、比較例１では、アルミニウム合金板のＳｉ含有量が多過ぎたため、異方性、耳率、巻き締め性、リベット成形性が不合格であった。【００５８】
比較例２では、アルミニウム合金板のＦｅ含有量が多過ぎたため、異方性、耳率、巻き締め性、リベット成形性が不合格であった。【００５９】
比較例３では、アルミニウム合金板のＣｕ含有量が多過ぎたため、塗装後耐力、リベット成形性が不合格であった。【００６０】
比較例４では、アルミニウム合金板のＭｎ含有量が少な過ぎたため、塗装後耐力が不合格であった。【００６１】
比較例５では、アルミニウム合金板のＭｎ含有量が多過ぎたため、塗装後耐力、異方性、耳率、巻き締め性、リベット成形性が不合格であった。【００６２】
比較例６では、アルミニウム合金板のＭｇ含有量が少な過ぎたため、塗装後耐力が不合格であった。【００６３】
比較例７では、アルミニウム合金板のＭｇ含有量が多過ぎたため、塗装後耐力、異方性、耳率、巻き締め性、リベット成形性が不合格であった。【００６４】
［実施例２：発明例１８〜２６及び比較例８〜１８］
表１中の本発明に相当する合金Ｍ、Ｋ、Ｏのアルミニウム合金をＤＣ鋳造により鋳造し、得られた鋳塊に対して、表３に示す製造条件により、均質化処理、熱間圧延、冷間圧延を施し、その後エポキシ系の塗料で塗装し、２６０℃×２０ｓｅｃで焼付け処理を施した。なお、表３の比較例１５は、熱間仕上げ圧延をリバース式圧延機にて行った比較例であり、また、比較例１７は、熱間圧延後、中間焼鈍を急速加熱、急速冷却する連続焼鈍（ＣＡＬ）にて行った比較例である。
【表３】
2015064290.tif 000004
【００６５】
上記のようにして得られた缶エンド用アルミニウム合金板について、前記実施例１と同様に、塗装焼付け後の耐力、耳率を評価した。また、アルミニウム合金板を用いてフルフォーム形状の蓋を作製し、巻き締め性とリベット成形性を評価した。そして、外観観察により表面品質について評価した。表４に結果を示す。
【表４】
2015064290.tif 000005
【００６６】
表４から明らかなように、発明例１８〜２６では、アルミニウム合金板の塗装焼付け後の耐力、異方性、耳率、巻き締め性、リベット成形性、表面品質の全てが合格であった。【００６７】
比較例８では、均質化処理温度が低過ぎたため、異方性、耳率、巻き締め性が不合格であった。【００６８】
比較例９では、均質化処理時間が短過ぎたため、異方性、耳率、巻き締め性が不合格であった。【００６９】
比較例１０では、熱間仕上げ圧延総圧下率が低過ぎたため、異方性、耳率、巻き締め性が不合格であった。【００７０】
比較例１１では、熱間仕上げ圧延総圧下率が高過ぎたため、異方性、耳率、巻き締め性、表面品質が不合格であった。【００７１】
比較例１２では、熱間仕上げ圧延最終パス歪み速度が遅過ぎたため、異方性、耳率、巻き締め性が不合格であった。【００７２】
比較例１３では、熱間仕上げ圧延最終パス歪み速度が速過ぎたため、異方性、耳率、巻き締め性、表面品質が不合格であった。【００７３】
比較例１４では、熱間仕上げ圧延終了温度が低過ぎたため、異方性、耳率、巻き締め性、リベット性形成が不合格であった。【００７４】
比較例１５では、熱間仕上げ圧延をリバース式圧延機で行ったため、異方性、耳率、巻き締め性が不合格であった。【００７５】
比較例１６では、最終冷延率が低過ぎたため、塗装後耐力が不合格であった。【００７６】
比較例１７では、中間焼鈍を施し最終冷延率が低過ぎたため、塗装後耐力が不合格であった。【００７７】
比較例１８では、最終冷延率が高過ぎたため、異方性、耳率、巻き締め性、リベット成形性が不合格であった。
【産業上の利用可能性】
【００７８】
本発明に係る缶エンド用アルミニウム合金板及びその製造方法により、中間焼鈍工程を省略した方法で、高強度で且つ異方性が小さく、耳率の低い缶エンド用アルミニウム合金板が提供される。
【国際調査報告】
2015064290.tif 000006
2015064290.tif 000007
2015064290.tif 000008
2015064290.tif 000009